ОТДЕЛЯЕМЫЙ ГЕРМЕТИЗИРУЮЩИЙ МАТЕРИАЛ, ДЛЯ УПАКОВКИ, СОДЕРЖАЩИЙ СМЕСИ НАПОЛНЕННЫХ ТЕРМОПЛАСТОВ

1. Упаковка, содержащая часть с разделяемым запечатанным швом, который содержит первый герметизирующий слой и второй герметизирующий слой таким образом, что первый герметизирующий слой взаимодействует со вторым герметизирующим слоем для формирования разделяемого запечатанного шва, причем первый герметизирующий слой содержит:
термопластичный полимер;
органоглину, диспергированную внутри термопластичного полимера; и
дополнительную неорганическую добавку, такую как карбонат кальция, диспергированную внутри термопластичного полимера, причем общий вес органоглины и карбоната кальция составляет от примерно 10 вес.% до примерно 35 вес.% от общего веса термопластичного полимера, органоглины и карбоната кальция, органоглина присутствует в количестве от примерно 5 вес.% до примерно 20 вес.% от общего веса термопластичного полимера, органоглины и карбоната кальция, и карбонат кальция присутствует в количестве от примерно 6 вес.% до примерно 25 вес.% от общего веса термопластичного полимера, органоглины и карбоната кальция, причем разделяемый запечатанный шов характеризуется силой отрыва, величина которой находится в диапазоне от 0,5 фунта до 5 фунтов на один дюйм ширины запечатанного шва.
2. Упаковка по п.1, в которой удельная теплопроводность находится в диапазоне от примерно 0,40 Вт/м∙K до примерно 10 Вт/м∙K.
3. Упаковка по п.1 или 2, в которой карбонат кальция содержит частицы, средний поперечный размер которых находится в диапазоне от 0,5 мкм до 10 мкм.
4. Упаковка по п.1 или 2, в которой добавка содержит также компонент для обработки поверхности.
5. Упаковка по п.1 или 2, в которой разделяемый запечатанный шов имеет крутизну характеристики уплотнения, не превышающую примерно 0,0032.
6. Упаковка по п.1 или 2, в которой разделяемый запечатанный шов имеет крутизну характеристики уплотнения, величина которой находится в диапазоне от примерно 0,0026 до примерно 0,0032.
7. Упаковка по п.1 или 2, в которой разделяемый запечатанный шов имеет максимальную толщину полной герметизации, находящуюся в диапазоне от 5 мкм до 300 мкм.
8. Упаковка по п.1 или 2, в которой герметизирующая поверхность может формировать разделяемый запечатанный шов при всех температурах в диапазоне температур формирования разделяемого запечатанного шва, от температуры начала сваривания до температуры, которая по меньшей мере на 100°F выше этой температуры начала сваривания.
9. Упаковка по п.8, в которой температура начала сваривания находится в диапазоне от примерно 170°F до примерно 420°F.
10. Упаковка по любому из пп.1, 2 и 9, в которой органоглина содержит частицы, имеющие по меньшей мере один пространственный размер, не превышающий 200 нм.
11. Упаковка по любому из пп.1, 2 и 9, в которой органоглина содержит пластинки, среднее расстояние между которыми не менее 20 ангстрем и среднее характеристическое отношение находится в диапазоне от примерно 50 до примерно 1000.
12. Упаковка по любому из пп.1, 2 и 9, в которой органоглина содержит глину, выбранную из группы, состоящей из бентонита, каолинита, монтмориллонита-смектита, гекторита, фторгекторита, сапонита, бейделлита, нонтронита, иллитовых глин и их комбинаций.
13. Упаковка по любому из пп.1, 2 и 9, в которой термопластичный полимер содержит компонент, выбранный из группы, состоящей из полиамидов, полиолефинов, полистиролов, сложных полиэфиров, поликарбонатов, сополимеров этилена, сополимеров пропилена, сополимера этилена и винилацетата и их комбинаций.
14. Упаковка по любому из пп.1, 2 и 9, в которой термопластичный полимер содержит компонент, выбранный из группы, состоящей из полиэтилена, полипропилена, сополимера этилена и акриловой кислоты, сополимера этилена и этилакрилата, иономеров этилена и их комбинаций.
15. Упаковка по любому из пп.1, 2 и 9, в которой термопластичный полимер содержит сополимер этилена и винилацетата.
16. Упаковка, содержащая: контейнер; и
часть с разделяемым запечатанным швом, прикрепляемая к контейнеру, причем часть с разделяемым запечатанным швом содержит первый герметизирующий слой и второй герметизирующий слой таким образом, что первый герметизирующий слой взаимодействует со вторым герметизирующим слоем для формирования разделяемого запечатанного шва, причем первый герметизирующий слой содержит:
термопластичный полимер;
органоглину, диспергированную внутри термопластичного полимера; и неорганическую добавку, такую как карбонат кальция, диспергированную внутри термопластичного полимера, причем общий вес органоглины и карбоната кальция составляет от примерно 10 вес.% до примерно 35 вес.% от общего веса термопластичного полимера, органоглины и карбоната кальция, органоглина присутствует в количестве от примерно 5 вес.% до примерно 20 вес.% от общего веса термопластичного полимера, органоглины и карбоната кальция, и карбонат кальция присутствует в количестве от примерно 6 вес.% до примерно 20 вес.% от общего веса термопластичного полимера, органоглины и карбоната кальция, причем разделяемый запечатанный шов характеризуется силой отрыва, величина которой находится в диапазоне от 0,5 фунта до 5 фунтов на один дюйм ширины запечатанного шва.
17. Упаковка по п.16, в которой карбонат кальция содержит частицы, средний поперечный размер которых находится в диапазоне от 0,5 мкм до 10 мкм.
18. Упаковка по п.16 или 17, в которой добавка содержит также компонент для обработки поверхности.
19. Упаковка по п.16 или 17, в которой разделяемый запечатанный шов имеет крутизну характеристики уплотнения, на превышающую примерно 0,003, и максимальную толщину полной герметизации, превышающую примерно 5 мкм.
20. Упаковка по п.16 или 17, в которой органоглина содержит частицы, имеющие по меньшей мере один пространственный размер, не превышающий 200 нм.
21. Упаковка по п.16 или 17, в которой органоглина содержит глину, выбранную из группы, состоящей из каолинита, монтмориллонит-смектитовых глин, бентонитовых глин, иллитовых глин и их комбинаций.
22. Упаковка по п.16 или 17, в которой термопластичный полимер содержит компонент, выбранный из группы, состоящей из полиамидов, полиолефинов, полистиролов, сложных полиэфиров, поликарбонатов, сополимеров этилена, сополимеров пропилена, сополимера этилена и винилацетата и их комбинаций.
23. Упаковка по п.16 или 17, содержащая также помещенные внутрь нее пищевые продукты.
24. Упаковка по п.16 или 17, содержащая также внутри изделие, выбранное из группы, состоящей из стерилизованных изделий, электронных компонентов и продуктов личной гигиены.
25. Упаковка по п.16 или 17, в которой контейнер имеет форму, выбранную из группы, состоящей из блистеров, лотков, пакетов, мешочков и их комбинаций.
26. Упаковка, содержащая часть с разделяемым запечатанным швом, которая содержит:
герметизирующую структуру в соответствии с формулой (1):
<mrow><msub><mi>L</mi><mn>1</mn></msub><mo>/</mo><mo>…</mo><mo>/</mo><msub><mi>L</mi><mi>n</mi></msub><mo>/</mo><mi>P</mi><mtext> </mtext><mtext> </mtext><mtext> </mtext><mrow><mo>(</mo><mn>1</mn><mo>)</mo></mrow></mrow>
1
n
где P - первый герметизирующий слой, L-L - слои внутри основания, на котором расположен герметизирующий слой, n - целое число, указывающее количество слоев в основании;
подложку, с которой взаимодействует первый герметизирующий слой для формирования разделяемого запечатанного шва, причем первый герметизирующий слой содержит:
термопластичный полимер;
органоглину, диспергированную внутри термопластичного полимера; и
неорганическую добавку, такую как карбонат кальция, диспергированную внутри термопластичного полимера, причем общий вес органоглины и карбоната кальция составляет от примерно 10 вес.% до примерно 35 вес.% от общего веса термопластичного полимера, органоглины и карбоната кальция, органоглина присутствует в количестве от примерно 5 вес.% до примерно 20 вес.% от общего веса термопластичного полимера, органоглины и карбоната кальция, и карбонат кальция присутствует в количестве от примерно 6 вес.% до примерно 20 вес.% от общего веса термопластичного полимера, органоглины и карбоната кальция, причем разделяемый запечатанный шов характеризуется силой отрыва, величина которой находится в диапазоне от 0,5 фунта до 5 фунтов на один дюйм ширины запечатанного шва.
27. Упаковка по п.26, в которой целое число находится в диапазоне от 1 до 10.
28. Упаковка по п.26 или 27, в которой карбонат кальция содержит частицы, средний поперечный размер которых находится в диапазоне от 0,5 мкм до 10 мкм.
29. Упаковка по п.26 или 27, в которой разделяемый запечатанный шов имеет крутизну характеристики уплотнения, величина которой находится в диапазоне от примерно 0,0026 до примерно 0,0032.
30. Упаковка по п.26 или 27, в которой органоглина содержит частицы, имеющие по меньшей мере один пространственный размер, не превышающий 200 нм.
31. Упаковка по п.26 или 27, в которой органоглина содержит пластинки, среднее расстояние между которыми не менее 20 ангстрем и среднее характеристическое отношение находится в диапазоне от примерно 50 до примерно 1000.
32. Упаковка по п.26 или 27, в которой органоглина содержит глину, выбранную из группы, состоящей из каолинита, монтмориллонит-смектитовых глин, бентонитовых глин, иллитовых глин и их комбинаций.
33. Упаковка по п.26 или 27, в которой термопластичный полимер содержит компонент, выбранный из группы, состоящей из полиамидов, полиолефинов, полистиролов, сложных полиэфиров, поликарбонатов, сополимеров этилена, сополимеров пропилена, сополимера этилена и винилацетата, полиэтилена, полипропилена, сополимера этилена и акриловой кислоты, сополимера этилена и этил акрилата, иономеров этилена и их комбинаций.
1
n
34. Упаковка по п.26 или 27, в которой слои L-L содержат термопластичный полимер.
35. Упаковка по п.34, в которой термопластичный полимер содержит компонент, выбранный из группы, состоящей из полиамидов, полиолефинов, полистиролов, сложных полиэфиров, поликарбонатов, сополимеров этилена, сополимеров пропилена, сополимера этилена и винилацетата, полиэтилена, полипропилена, сополимера этилена и акриловой кислоты, сополимера этилена и этилакрилата, иономеров этилена и их комбинаций.
36. Упаковка, содержащая часть с разделяемым запечатанным швом, которая содержит:
герметизирующую структуру в соответствии с формулой 2:
<mrow><msub><mi>L</mi><mn>1</mn></msub><mo>/</mo><mo>…</mo><mo>/</mo><msub><mi>L</mi><mi>n</mi></msub><mo>/</mo><mi>P</mi><mtext> </mtext><mtext> </mtext><mtext> </mtext><mrow><mo>(</mo><mn>1</mn><mo>)</mo></mrow></mrow>
(2)
1
n
f
где P - первый герметизирующий слой, L-L - слои внутри основания, на котором расположен герметизирующий слой, L - дополнительный слой, расположенный поверх первого герметизирующего слоя, и n - целое число, указывающее количество слоев в основании;
подложку, с которой взаимодействует первый герметизирующий слой для формирования разделяемого запечатанного шва, причем первый герметизирующий слой содержит:
термопластичный полимер;
органоглину, диспергированную внутри термопластичного полимера; и неорганическую добавку, такую как карбонат кальция, диспергированную внутри термопластичного полимера, причем общий вес органоглины и карбоната кальция составляет от примерно 10 вес.% до примерно 35 вес.% от общего веса термопластичного полимера, органоглины и карбоната кальция, органоглина присутствует в количестве от примерно 5 вес.% до примерно 20 вес.% от общего веса термопластичного полимера, органоглины и карбоната кальция, и карбонат кальция присутствует в количестве от примерно 6 вес.% до примерно 20 вес.% от общего веса термопластичного полимера, органоглины и карбоната кальция, причем разделяемый запечатанный шов характеризуется силой отрыва, величина которой находится в диапазоне от 0,5 фунта до 5 фунтов на один дюйм ширины запечатанного шва.
37. Упаковка по п.36, в которой целое число находится в диапазоне от 1 до 10.
38. Упаковка по п.36 или 37, в которой карбонат кальция содержит частицы, средний поперечный размер которых находится в диапазоне от 0,5 мкм до 10 мкм.
39. Упаковка по п.36 или 37, в которой разделяемый запечатанный шов имеет крутизну характеристики уплотнения, величина которой находится в диапазоне от примерно 0,0026 до примерно 0,0032.
40. Упаковка по п.36 или п.37, в которой органоглина содержит частицы, имеющие по меньшей мере один пространственный размер, не превышающий 200 нм.
41. Упаковка по п.36 или 37, в которой органоглина содержит пластинки, среднее расстояние между которыми не менее 20 ангстрем и среднее характеристическое отношение находится в диапазоне от примерно 50 до примерно 1000.
42. Упаковка по п.36 или 37, в которой органоглина содержит глину, выбранную из группы, состоящей из каолинита, монтмориллонит-смектитовых глин, бентонитовых глин, иллитовых глин и их комбинаций.
43. Упаковка по п.36 или п.37, в которой термопластичный полимер содержит компонент, выбранный из группы, состоящей из полиамидов, полиолефинов, полистиролов, сложных полиэфиров, поликарбонатов, сополимеров этилена, сополимеров пропилена, сополимера этилена и винилацетата, полиэтилена, полипропилена, сополимера этилена и акриловой кислоты, сополимера этилена и этилакрилата, иономеров этилена и их комбинаций.
1
n
44. Упаковка по п.36 или 37, в которой слои L-L содержат термопластичный полимер.
45. Упаковка по п.44, в которой термопластичный полимер содержит компонент, выбранный из группы, состоящей из полиамидов, полиолефинов, полистиролов, сложных полиэфиров, поликарбонатов, сополимеров этилена, сополимеров пропилена, сополимера этилена и винилацетата, полиэтилена, полипропилена, сополимера этилена и акриловой кислоты, сополимера этилена и этилакрилата, иономеров этилена и их комбинаций.